(57)【要約】【課題】ソフト感および皮脂の除去性能に優れるだけでなく皮脂除去量が分り難い、皮膚用などのあぶらとり紙を提供する。【解決手段】単繊維径Ｄが１０〜１０００ｎｍかつ該単繊維径Ｄに対する繊維長Ｌの比Ｌ／Ｄが１００〜１００００の範囲内である極細繊維を用い、必要に応じてバインダー繊維やその他繊維を用いて、目付けが５〜３０ｇ／ｍ２、密度が０．２〜０．８ｇ／ｃｍ３のあぶらとり紙を抄紙する。【選択図】なし【特許請求の範囲】
【請求項１】
あぶらとり紙であって、目付けが５〜３０ｇ／ｍ２、密度が０．２〜０．８ｇ／ｃｍ３であり、かつ単繊維径Ｄが１０〜１０００ｎｍかつ該単繊維径Ｄに対する繊維長Ｌの比Ｌ／Ｄが１００〜１００００の範囲内である極細繊維を含むことを特徴とするあぶらとり紙。
【請求項２】
前記極細繊維がポリエステル繊維である、請求項１に記載のあぶらとり紙。
【請求項３】
前記極細繊維が、ポリエステルからなりかつ島径（Ｄ）が１０〜１０００ｎｍである島成分と前記ポリエステルよりもアルカリ水溶液易溶解性ポリマーからなる海成分とを有する複合繊維にアルカリ減量加工を施すことにより、前記海成分を溶解除去したポリエステル繊維である、請求項２に記載のあぶらとり紙。
【請求項４】
あぶらとり紙に前記極細繊維が紙の全重量対比２０〜８０重量％含まれる、請求項１〜３のいずれかに記載のあぶらとり紙。
【請求項５】
あぶらとり紙に、さらにバインダー繊維が紙の全重量対比２０〜８０重量％含まれる、請求項１〜４のいずれかに記載のあぶらとり紙。
【請求項６】
前記バインダー繊維が未延伸型バインダー繊維である、請求項５に記載のあぶらとり紙。
【請求項７】
カレンダー加工が施されている、請求項１〜６のいずれかに記載のあぶらとり紙。
【請求項８】
あぶらとり紙のタテ方向またはヨコ方向の強度が３Ｎ／１５ｍｍ巾以上である、請求項１〜７のいずれかに記載のあぶらとり紙。
【請求項９】
あぶらとり紙の剛性（カンチレバー法）が３ｃｍ／２ｃｍ巾未満である、請求項１〜８のいずれかに記載のあぶらとり紙。
【請求項１０】
下記式で定義する透過率比が４０％未満である、請求項１〜９のいずれかに記載のあぶらとり紙。
透過率比（％）＝（ＤＲＹ透過率）／（ＷＥＴ透過率）×１００
ただし、ＷＥＴ透過率は、試料表面に１ｃｃのオリーブオイルを滴下した後５分間放置し、試料表面に残存したオリーブオイルをろ紙で拭取った後の透過率を色相評価装置（マクベス）で測定した値であり、一方、ＤＲＹ透過率は、オリーブオイルを滴下する前の試料表面を色相評価装置（マクベス）で測定した値である。
【発明の詳細な説明】
【技術分野】
【０００１】
本発明は、ソフト感および皮脂の除去性能に優れるだけでなく皮脂除去量が分り難い、皮膚用などのあぶらとり紙に関する。
【背景技術】
【０００２】
従来、皮膚用などのあぶらとり紙として、天然繊維を主体とするもの、極細繊維を用いたものなどが提案されている（特許文献１、特許文献２、特許文献３参照）。これらは、ソフト感を維持しつつ、紙の密度を高密度化することにより毛細管現象により皮脂を除去するものである。
しかしながら、従来のあぶらとり紙では、皮脂が付着した箇所が透明化するため、使用者には皮脂除去量が分り易い反面、周囲の人に皮脂除去量が見えてしまい使用者が困る場合がある、という問題があった。
【先行技術文献】
【特許文献】
【０００３】
【特許文献１】特開２０００−１３９７５５号公報
【特許文献２】特開２００３−３１０４７１号公報
【特許文献３】特許第４４１５１６８号公報
【発明の概要】
【発明が解決しようとする課題】
【０００４】
本発明は上記の背景に鑑みなされたものであり、その目的は、ソフト感および皮脂の除去性能に優れるだけでなく皮脂除去量が分り難い、皮膚用などのあぶらとり紙を提供することにある。
【課題を解決するための手段】
【０００５】
本発明者らは上記の課題を達成するため鋭意検討した結果、極めて単繊維径が小さい極細繊維を用いて特定の目付けおよび密度を有する、皮膚用などのあぶらとり紙を構成すると、ソフト感および皮脂の除去性能に優れるだけでなく皮脂除去量が分り難いあぶらとり紙が得られることを見出し、さらに鋭意検討を重ねることにより本発明を完成するに至った。
【０００６】
かくして、本発明によれば「あぶらとり紙であって、目付けが５〜３０ｇ／ｍ２、密度が０．２〜０．８ｇ／ｃｍ３であり、かつ単繊維径Ｄが１０〜１０００ｎｍかつ該単繊維径Ｄに対する繊維長Ｌの比Ｌ／Ｄが１００〜１００００の範囲内である極細繊維を含むことを特徴とするあぶらとり紙。」が提供される。
【０００７】
その際、前記極細繊維がポリエステル繊維であることが好ましい。また、前記極細繊維が、ポリエステルからなりかつ島径（Ｄ）が１０〜１０００ｎｍである島成分と前記ポリエステルよりもアルカリ水溶液易溶解性ポリマーからなる海成分とを有する複合繊維にアルカリ減量加工を施すことにより、前記海成分を溶解除去したポリエステル繊維であることが好ましい。また、あぶらとり紙に前記極細繊維が紙の全重量対比２０〜８０重量％含まれることが好ましい。また、あぶらとり紙に、さらにバインダー繊維が紙の全重量対比２０〜８０重量％含まれることが好ましい。その際、前記バインダー繊維が未延伸型バインダー繊維であることが好ましい。
【０００８】
本発明のあぶらとり紙において、カレンダー加工が施されていることが好ましい。また、あぶらとり紙のタテ方向またはヨコ方向の強度が３Ｎ／１５ｍｍ巾以上であることが好ましい。また、あぶらとり紙の剛性（カンチレバー法）が３ｃｍ／２ｃｍ巾未満であることが好ましい。また、下記式で定義する透過率比が４０％未満であることが好ましい。
透過率比（％）＝（ＤＲＹ透過率）／（ＷＥＴ透過率）×１００
ただし、ＷＥＴ透過率は、試料表面に１ｃｃのオリーブオイルを滴下した後５分間放置し、試料表面に残存したオリーブオイルをろ紙で拭取った後の透過率を色相評価装置（マクベス）で測定した値であり、一方、ＤＲＹ透過率は、オリーブオイルを滴下する前の試料表面を色相評価装置（マクベス）で測定した値である。
【発明の効果】
【０００９】
本発明によれば、ソフト感および皮脂の除去性能に優れるだけでなく皮脂除去量が分り難い、皮膚用などのあぶらとり紙が得られる。
【発明を実施するための形態】
【００１０】
以下、本発明の実施の形態について詳細に説明する。
まず、本発明のあぶらとり紙には、単繊維径Ｄが１０〜１０００ｎｍかつ該単繊維径Ｄに対する繊維長Ｌの比Ｌ／Ｄが５００〜２５００の範囲内である極細繊維が含まれる。
かかる極細繊維において、単繊維径Ｄが１０〜１０００ｎｍ（より好ましくは１００〜１０００ｎｍ、さらに好ましくは３００〜９００ｎｍ、特に好ましくは５５０〜８００ｎｍ）の範囲内であることが肝要である。該単繊維径が１０ｎｍ未満の場合、極細繊維同士が擬似膠着しやすく均一分散しにくいため、皮脂の除去性能が低下するおそれがあり、また、抄紙の際に極細繊維が網から脱落しやすくなるおそれがある。逆に、該該単繊維径が１０００ｎｍより大きい場合も、極細繊維としての効果が低くなり、ソフト感および皮脂の除去性能が低下するおそれがあり、また、皮脂除去量が分り難い効果が得られにくくなるおそれがある。
【００１１】
また、前記極細繊維において、単繊維径Ｄｎｍに対する繊維長Ｌｎｍの比（Ｌ／Ｄ）が１００〜１００００（好ましくは５００〜２５００）の範囲内であることが好ましい。該比（Ｌ／Ｄ）が１００未満では、繊維長が短くなり過ぎるため、他の繊維との絡みが小さくなり、抄紙の際に極細繊維が網から脱落しやすくなるおそれがある。逆に、該比（Ｌ／Ｄ）が１００００を越える場合、繊維長が長すぎるため、極細繊維自身の絡みが大きくなり、均一分散が阻害され、ソフト感および皮脂の除去性能が低下するおそれがあり、また、皮脂除去量が分り難い効果が得られにくくなるおそれがある。
【００１２】
前記の単繊維径Ｄは，透過型電子顕微鏡ＴＥＭで、倍率３００００倍で繊維断面写真を撮影し測定することができる。その際、測長機能を有するＴＥＭでは、測長機能を活用して測定することができる。また、測長機能の無いＴＥＭでは、撮った写真を拡大コピーして、縮尺を考慮した上で定規にて測定すればよい。
その際、単繊維の横断面形状が丸断面以外の異型断面である場合には、単繊維径Ｄは、単繊維の横断面の外接円の直径を用いるものとする。なお、極細繊維がポリエステル繊維の場合、１０００ｎｍは繊度に換算すると０．０１ｄｔｅｘとなる。
【００１３】
前記極細繊維を形成するポリマーの種類としては、ポリエチレンテレフタレートやポリトリメチレンテレフタレート、ポリブチレンテレフタレート、ステレオコンプレックスポリ乳酸、ポリ乳酸、第３成分を共重合させたポリエステルなどのポリエステル、ナイロン、アクリル、アラミドなどが例示されるが、製造工程性の点でポリエステル（この場合、極細繊維がポリエステル繊維となる。）が好ましい。
【００１４】
かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１５】
前記極細繊維には、必要に応じて、艶消し剤、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤、等の各種添加剤を含んでいてもさしつかえない。
また、前記極細繊維は単一ポリマー成分で形成されることが好ましいが、複数のポリマー成分からなるブレンド繊維や芯鞘型（またはサイドバイサイド型）複合繊維であってもよい。
【００１６】
前記のような極細繊維の製造方法としては、海成分に島成分をブレンドしたブレンド型複合繊維の海成分を溶解除去したものでもよいが、国際公開第２００５／０９５６８６号パンフレットに開示された方法が、単繊維径が均一となり、皮脂の除去性能に優れるだけでなく皮脂除去量が分り難くなり好ましい。
【００１７】
すなわち、ポリエステルポリマーからなりかつその島径Ｄが１０〜１０００ｎｍである島成分と、前記のポリエステルポリマーよりもアルカリ水溶液易溶解性ポリマー（以下、「易溶解性ポリマー」ということもある。）からなる海成分とを有する海島型複合繊維を、海島型複合繊維用口金を用いて紡糸、延伸した後にアルカリ減量加工を施し、前記海成分を溶解除去したものであることが好ましい。なお、前記島径は、透過型電子顕微鏡で繊維の横断面を撮影することにより測定が可能である。なお、島の形状が丸断面以外の異型断面である場合には、前記の島径Ｄはその外接円の直径を用いる。
【００１８】
ここで、海成分を形成するアルカリ水溶液易溶解性ポリマーの、島成分を形成するポリエステルポリマーに対する溶解速度比が２００以上（好ましくは３００〜３０００）であると、島分離性が良好となり好ましい。溶解速度が２００倍未満の場合には、海成分溶解を目的としたアルカリ減量工程において、島成分の溶解も進むため、実質的に島成分を効率的に抽出することが困難となるおそれがある。
【００１９】
海成分を形成する易溶解性ポリマーとしては、特に繊維形成性の良いポリエステル系ポリマー、脂肪族ポリアミド系ポリマーを好ましい例としてあげることができる。さらに具体例をあげれば、アルカリ水溶液易溶解性ポリマーとして、ポリ乳酸、超高分子量ポリアルキレンオキサイド縮合系ポリマー、ポリアルキレングリコール系化合物と５−ナトリウムスルホイソフタル酸の共重合ポリエステルが最適である。ここでアルカリ水溶液とは、水酸化カリウム、水酸化ナトリウム水溶液などをいう。これ以外にも、ナイロン６やナイロン６６等の脂肪族ポリアミドに対するギ酸、ポリビニルアルコールやエチレン変性ビニルアルコール系ポリマーに対する熱水を例示することができる。
【００２０】
ポリエステル系ポリマーの中でも、５−ナトリウムスルホイソフタル酸６〜１２モル％と分子量４０００〜１２０００のポリエチレングリコールを３〜１０重量％共重合させた固有粘度が０．４〜０．６のポリエチレンテレフタレート系共重合ポリエステルが特に好ましい。ここで、５−ナトリウムスルホイソフタル酸は親水性と溶融粘度向上に寄与し、ポリエチレングリコール（ＰＥＧ）は親水性を向上させる。また、ＰＥＧは分子量が大きいほど、その高次構造に起因すると考えられる親水性増加作用があるが、反応性が悪くなってブレンド系になるため、耐熱性や紡糸安定性の面で問題が生じるおそれがある。また、共重合量が１０重量％以上になると、溶融粘度が低下するおそれがある。
【００２１】
一方、島成分を形成するポリエステルポリマーとしては、前述のものが好ましい。なお、海成分を形成するポリマーおよび島成分を形成するポリマーについて、製糸性および抽出後の極細繊維の物性に影響を及ぼさない範囲で、必要に応じて、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤、等の各種添加剤を含んでいてもさしつかえない。
【００２２】
前記海島型複合繊維において、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合しにくくなり好ましい。
好ましい溶融粘度比（海／島）は、１．１〜２．０、特に１．３〜１．５の範囲である。この比が１．１倍未満の場合には溶融紡糸時に島成分が接合しやすくなり、一方２．０倍を越える場合には、粘度差が大きすぎるために紡糸調子が低下しやすい。
【００２３】
次に島数は、１００以上（より好ましくは３００〜１０００）であることが好ましい。また、その海島複合重量比率（海：島）は、５：９５〜９５：５の範囲が好ましい。かかる範囲であれば、島間の海成分の厚みを薄くすることができ、海成分の溶解除去が容易となり、島成分の極細繊維への転換が容易になるので好ましい。ここで海成分の割合が９５％を越える場合には海成分の厚みが厚くなりすぎ、一方５％未満の場合には海成分の量が少なくなりすぎて、島間に接合が発生しやすくなる。
【００２４】
溶融紡糸に用いられる海島型複合繊維用口金としては、島成分を形成するための中空ピン群や微細孔群を有するものなど任意のものを用いることができる。例えば、中空ピンや微細孔より押し出された島成分とその間を埋める形で流路を設計されている海成分流とを合流し、これを圧縮することにより海島断面が形成されるといった紡糸口金でもよい。吐出された海島型複合繊維は冷却風により固化され、所定の引き取り速度に設定した回転ローラーあるいはエジェクターにより引き取られ、未延伸糸を得る。この引き取り速度は特に限定されないが、２００〜５０００ｍ／分であることが望ましい。２００ｍ／分以下では生産性が悪くなるおそれがある。また、５０００ｍ／分以上では紡糸安定性が悪くなるおそれがある。
【００２５】
得られた未延伸糸は、海成分を抽出後に得られる極細繊維の用途・目的に応じて、そのままカット工程あるいはその後の抽出工程に供してもよいし、目的とする強度・伸度・熱収縮特性に合わせるために、延伸工程や熱処理工程を経由して、カット工程あるいはその後の抽出工程に供することができる。延伸工程は紡糸と延伸を別ステップで行う別延方式でもよいし、一工程内で紡糸後直ちに延伸を行う直延方式を用いてもかまわない。
【００２６】
次に、かかる複合繊維を、必要に応じて、島径Ｄに対する繊維長Ｌの比Ｌ／Ｄが前記の範囲内となるようにカットした後、アルカリ減量加工を施すことにより前記海成分を溶解除去するか、または、アルカリ減量加工を施すことにより前記海成分を溶解除去した後カットする。かかるカットは、未延伸糸または延伸糸をそのまま、または数十本〜数百万本単位に束ねたトウにしてギロチンカッターやロータリーカッターなどでカットすることが好ましい。
【００２７】
前記のアルカリ減量加工は、抄紙後に行ってもよいし抄紙前に行ってもよいが、好ましいのは抄紙前である。かかるアルカリ減量加工において、繊維とアルカリ液の比率（浴比）は０．１〜５％である事が好ましく、さらには０．４〜３％であることが好ましい。０．１％未満では繊維とアルカリ液の接触は多いものの、排水等の工程性が困難となるおそれがある。一方、５％以上では繊維量が多過ぎるため、アルカリ減量加工時に繊維同士の絡み合いが発生するおそれがある。なお、浴比は下記式にて定義する。
浴比（％）＝（繊維質量（ｇｒ）／アルカリ水溶液質量（ｇｒ）×１００）
【００２８】
また、アルカリ減量加工の処理時間は５〜６０分であることが好ましく、さらには１０〜３０分であることが好ましい。５分未満ではアルカリ減量が不十分となるおそれがある。一方、６０分以上では島成分までも減量されるおそれがある。
また、アルカリ減量加工において、アルカリ濃度は２％〜１０％であることが好ましい。２％未満では、アルカリ不足となり、減量速度が極めて遅くなるおそれがある。一方、１０％を越えるとアルカリ減量が進みすぎ、島部分まで減量されるおそれがある。
【００２９】
アルカリ減量の方法としては、カットされた複合繊維をアルカリ液に投入し、所定の条件、時間でアルカリ減量処理した後に一度、脱水工程を経てから、再度、水中に投入し、酢酸、シュウ酸などの有機酸を使用して中和、希釈を進め最終的に脱水する方法や、または、所定の時間アルカリ減量処理した後に、先に中和処理を施し、更に水を注入し希釈を進めその後脱水をする方法等が挙げられる。前者では、バッチ式に処理する為、少量での製造（加工）を行える事ができるものの、中和処理に時間を要するため少し生産性が悪い。後者は半連続生産が可能であるが、中和処理時に多くの酸系水溶液及び希釈のために多くの水を必要とするという問題点がある。処理設備は何ら制限されるものではないが、脱水時に繊維脱落を防止する観点から、特許第３６７８５１１号公報に開示されているような開口率（単位面積当たりの開口部分の面積比率）が１０〜５０％であるメッシュ状物（例えば非アルカリ加水分解性袋など）を使用する事が好ましい。該開口率が１０％未満では水分の抜けが極めて悪く、５０％を超えると、繊維の脱落が発生するおそれがある。
さらには、アルカリ減量加工の後、繊維の分散性を高めるために分散剤（例えば、高松油脂（株）製の型式ＹＭ−８１）を繊維表面に、繊維重量に対して０．１〜５．０重量％付着させることが好ましい。
【００３０】
本発明のあぶらとり紙において、前記極細繊維が紙の全重量対比２０重量％以上（より好ましくは２０〜８０重量％、特に好ましくは４０〜６０重量％）含まれることが好ましい。前記極細繊維の含有量が２０重量％よりも小さいと、あぶらとり紙が緻密構造とならず、皮脂の除去性能が低下するおそれがあり、また、皮脂除去量が分り難い効果が得られにくくなるおそれがある。
逆に、前記極細繊維の含有量が８０重量％よりも大きいと、本発明にバインダー繊維を含ませる場合、バインダー繊維の含有量が小さくなるため、あぶらとり紙の構造を維持し難くなり、あぶらとり紙の強度が低下するおそれがある。
【００３１】
本発明のあぶらとり紙において、前記極細繊維以外にバインダー繊維も含まれることが好ましい。その際、バインダー繊維の含有量としては、紙の全重量対比２０〜８０重量％（より好ましくは２０〜５０重量％、特に好ましくは３０〜４０重量％）の範囲内であることが好ましい。バインダー繊維の含有量が２０％よりも小さいと、あぶらとり紙の構造を維持し難くなり、あぶらとり紙の強度が低下するおそれがある。逆に、バインダー繊維の含有量が８０％よりも大きいと、あぶらとり紙がフィルムライク（すなわち空隙の低下、硬さアップ）となり、ソフト感および皮脂の除去性能が低下するおそれがあり、また、皮脂除去量が分り難い効果が得られにくくなるおそれがある。
【００３２】
かかるバインダー繊維としては、紡糸速度が５００〜１２００ｍ／分で紡糸された未延伸繊維（複屈折率（Δｎ）が０．０５以下）からなる未延伸型バインダー繊維や、ポリエチレンテレフタレート、ポリトリメチレンテレフタレート、ポリブチレンテレフタレートなどのポリエステルが芯部に配され、一方、鞘部に非晶性共重合ポリエステルやポリエーテルエステル（エラストマー）が配された芯鞘型複合繊維からなる芯鞘型バインダー繊維などが例示される。なかでも、前記の未延伸型バインダー繊維は、カレンダー加工の際にドライヤーに粘着する等の工程上のトラブルが発生するおそれがなく好ましい。芯鞘型バインダー繊維では、かかるトラブルが発生するおそれがある。
【００３３】
前記バインダー繊維において、単繊維繊度が２．２ｄｔｅｘ以下（より好ましくは０．０１５〜１．２ｄｔｅｘ、特に好ましくは０．０２〜０．３ｄｔｅｘ）であることが好ましい。バインダー繊維の単繊維繊度が２．２ｄｔｅｘよりも大きいと、前記極細繊維の構造を固定するための接着点が不足し、皮脂の除去性能が低下するおそれがあり、また、皮脂除去量が分り難い効果が得られにくくなるおそれがある。
【００３４】
また、前記バインダー繊維において、繊維長は０．５〜１００ｍｍ（より好ましくは１〜１０ｍｍ）の範囲内であることが好ましい。該繊維長が０．５ｍｍ未満では、繊維長が短くなり過ぎるため、他の繊維との絡みが小さくなり、抄紙の製造工程において繊維が脱落するおそれがある。逆に、該繊維長が１００ｍｍを越える場合、繊維長が長すぎるため、均一分散が阻害され、ソフト感および皮脂の除去性能が低下するおそれがあり、また、皮脂除去量が分り難い効果が得られにくくなるおそれがある。
【００３５】
また、本発明のあぶらとり紙には、木材パルプ、リンターパルプ等の天然パルプ、アラミドやポリエチレンを主成分とする合成パルプ、ポリエステル、ナイロン、アクリル、ビニロン、レーヨン等の成分を含む合成繊維または半合成繊維を他の繊維として混合、添加してもよい。
その際、かかる他の繊維において、単繊維繊度が２．２ｄｔｅｘ以下（より好ましくは０．０１５〜１．２ｄｔｅｘ、特に好ましくは０．０２〜０．３ｄｔｅｘ）であることが好ましい。かかる他の繊維の単繊維繊度が２．２ｄｔｅｘよりも大きいと、前記極細繊維の構造を固定するための接着点が不足し、皮脂の除去性能が低下するおそれがあり、また、皮脂除去量が分り難い効果が得られにくくなるおそれがある。
【００３６】
また、かかる他の繊維において、繊維長は０．５〜１００ｍｍ（より好ましくは１〜１０ｍｍ）の範囲内であることが好ましい。該繊維長が０．５ｍｍ未満では、繊維長が短くなり過ぎるため、他の繊維との絡みが小さくなり、抄紙の製造工程において繊維が脱落するおそれがある。逆に、該繊維長が１００ｍｍを越える場合、繊維長が長すぎるため、均一分散が阻害され、ソフト感および皮脂の除去性能が低下するおそれがあり、また、皮脂除去量が分り難い効果が得られにくくなるおそれがある。
【００３７】
本発明のあぶらとり紙を製造する方法としては、通常の長網抄紙機、短網抄紙機、丸網抄紙機、あるいはこれらを複数台組み合わせて多層抄きなどとして抄紙した後、熱処理する製造方法が好ましい。その際、熱処理工程としては、抄紙工程後、ヤンキードライヤー、エアースルードライヤーのどちらでも可能である。また、熱処理の後、金属／金属ローラー、金属／ペーパーローラー、金属／弾性ローラーなどのカレンダー加工またはエンボス加工を施すことは好ましい。特に、本発明のあぶらとり紙にカレンダー加工またはエンボス加工を施すと、あぶらとり紙が緻密構造をとり、ソフト感および皮脂の除去性能に優れるだけでなく皮脂除去量が分り難いものとなり好ましい。
【００３８】
かくして得られたあぶらとり紙において、目付けが５〜３０ｇ／ｍ２（好ましくは８〜１５ｇ／ｍ２）の範囲内であることが肝要である。該目付けが５ｇ／ｍ２よりも小さいと、皮脂の除去性能が低下したり、透け感を生じるおそれがあり好ましくない。逆に、該目付けが３０ｇ／ｍ２よりも大きくなると、あぶらとり紙の剛性が大きくなり、ソフト感が損なわれ好ましくない。
【００３９】
また、あぶらとり紙の密度としては、０．２〜０．８ｇ／ｃｍ３（好ましくは０．３〜０．７ｇ／ｃｍ３）の範囲内であることが肝要である。該密度が０．２ｇ／ｃｍ３よりも小さいと、あぶらとり紙の空隙が大きくなりすぎ、皮脂の除去性能が低下したり、透け感を生じるおそれがあり好ましくない。逆に該密度が０．８ｇ／ｃｍ３よりも大きいと、緻密すぎて、ソフト感および皮脂の除去性能が低下するおそれがあり、また、皮脂除去量が分り難い効果が得られにくくなるおそれがあり、好ましくない。
【００４０】
本発明のあぶらとり紙は、前記の極細繊維を含み、かつ特定の目付けおよび密度を有するので、極細繊維の効果とあぶらとり紙中の空隙との相乗効果により、ソフト感および皮脂の除去性能に優れるだけでなく皮脂除去量が分り難いものとなる。
その際、皮脂除去量の分り難さの指標として、下記式で定義する透過率比が４０％未満であることが好ましい。
透過率比（％）＝（ＤＲＹ透過率）／（ＷＥＴ透過率）×１００
【００４１】
ただし、ＷＥＴ透過率は、試料表面に１ｃｃのオリーブオイルを滴下した後５分間放置し、試料表面に残存したオリーブオイルをろ紙で拭取った後の透過率を色相評価装置（マクベス）で測定した値であり、一方、ＤＲＹ透過率は、オリーブオイルを滴下する前の試料表面を色相評価装置（マクベス）で測定した値である。
また、ソフト感の指標として、あぶらとり紙の剛性（カンチレバー法）が３ｃｍ／２ｃｍ巾未満であることが好ましい。
【００４２】
本発明のあぶらとり紙は、前記の極細繊維を含み、かつ特定の目付けおよび密度を有するので、強度（引張り強度）にも優れる。かかる強度としては、あぶらとり紙のタテ方向またはヨコ方向の強度が３Ｎ／１５ｍｍ巾以上であることが好ましい。
なお、本発明のあぶらとり紙には、本発明の主目的が損なわれない範囲であれば、染色加工、プリント加工、抗菌加工などの各種加工を付加してもよい。さらには、不織布、織物、編物などを積層してもよい。
【実施例】
【００４３】
次に本発明の実施例及び比較例を詳述するが、本発明はこれらによって限定されるものではない。なお、実施例中の各測定項目は下記の方法で測定した。
【００４４】
（１）溶融粘度
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見た。
【００４５】
（２）溶解速度測定
海成分および島成分のポリマーを、各々、径０．３ｍｍ、長さ０．６ｍｍのキャピラリーを２４孔もつ口金から吐出し、１０００〜２０００m／分の紡糸速度で引き取って得た未延伸糸を残留伸度が３０〜６０％の範囲になるように延伸して、８３ｄｔｅｘ／２４フィラメントのマルチフィラメントを作成した。これを所定の溶剤および溶解温度で浴比１００として、溶解時間と溶解量から減量速度を算出した。
【００４６】
（３）単繊維径
透過型電子顕微鏡ＴＥＭで、倍率３００００倍で繊維断面写真を撮影し、測定した。ただし、繊維径は、繊維断面におけるその外接円の直径を用いた（ｎ数５の平均値）。
【００４７】
（４）繊維長
走査型電子顕微鏡（ＳＥＭ）により、海成分溶解除去前の極細短繊維を基盤上に寝かせた状態とし、２０〜５００倍で測定した。ＳＥＭの測長機能を活用して測定した（ｎ数５の平均値）。
【００４８】
（５）目付
ＪＩＳ  Ｐ８１２４（紙のメートル坪量測定方法）に基づいて測定した。
【００４９】
（６）厚さ
ＪＩＳ  Ｐ８１１８（紙及び板紙の厚さと密度の試験方法）に基づいて測定した。
【００５０】
（７）透過率比
皮脂除去量の分り難さの指標として、透過率比を下記式で求めた。
透過率比（％）＝（ＤＲＹ透過率）／（ＷＥＴ透過率）×１００
ただし、ＷＥＴ透過率は、試料表面に１ｃｃのオリーブオイルを滴下した後５分間放置し、試料表面に残存したオリーブオイルをろ紙で拭取った後の透過率を色相評価装置（マクベス）で測定した値であり、一方、ＤＲＹ透過率は、オリーブオイルを滴下する前の試料表面を色相評価装置（マクベス）で測定した値である。
【００５１】
（８）ソフト感
ソフト感の指標として、ＪＩＳ  Ｌ１０９６に従い、あぶらとり紙（試料の巾２ｃｍ）の剛性（カンチレバー法）を測定した。
【００５２】
（９）皮脂の除去性能
試料表面に１ｃｃのオリーブオイルを滴下した後５分間放置し、試料表面に残存したオリーブオイルの量で、皮脂の除去性能を、「優れる」「普通」「劣る」の３段階に評価した。（１０）強度（引張り強度）
ＪＩＳ  Ｐ８１１３に従い、あぶらとり紙の強度（引張り強度）を測定した。
【００５３】
[実施例１]
島成分に２８５℃での溶融粘度が１２０Ｐａ・secのポリエチレンテレフタレート、海成分に２８５℃での溶融粘度が１３５Ｐａ・secである平均分子量４０００のポリエチレングリコールを４重量％、５−ナトリウムスルホイソフタル酸を９ｍｏｌ％共重合した改質ポリエチレンテレフタレートを使用し、海：島＝１０：９０の重量比率で島数４００の口金を用いて紡糸し、紡糸速度１５００ｍ／ｍｉｎで引き取った。海成分と島成分とのアルカリ減量速度比は１０００倍であった。これを３．９倍に延伸した後、ギロチンカッターで８００μｍにカットして、極細繊維用複合繊維を得た。これをＮａＯＨ４％水溶液で７５℃にて１０％減量したところ、単繊維径と繊維長が均一な極細繊維（単繊維径７５０ｎｍ、繊維長０．８ｍｍ、比Ｌ／Ｄが１０６７、丸断面）が生成していることを確認した。
一方、未延伸型バインダー繊維（帝人ファイバー社製、ポリエチレンテレフタレート繊維、ＴＫ０８ＰＮ、単繊維繊度０．２ｄｔｅｘ、繊維長３ｍｍ）を用意した。
次いで、前記極細繊維と未延伸型バインダー繊維とを（極細繊維：未延伸型バインダー繊維）６０：４０の重量比で秤量した後、試験用パルパーにて攪拌した後、角型抄紙マシンを用いて手すきを実施し、ロータリードライヤーを用いて温度１２０℃、時間２分間で乾燥処理を行った後、カレンダー加工（金属／金属ローラー、線圧１２０ｋｇ／ｃｍ、温度１６０℃、速度２ｍ／ｍｉｎ）を施してあぶらとり紙（皮膚用、目付け１１．３ｇ／ｍ２）を得た。
得られたあぶらとり紙は、ソフト感および皮脂の除去性能に優れるだけでなく皮脂除去量が分り難いものであった。評価結果を表１に示す。
【００５４】
[実施例２]
実施例１において、その他の繊維としてポリエチレンテレフタレート延伸糸（帝人ファイバー社製、ＴＡ０４ＰＮ、単繊維繊度０．１ｄｔｅｘ、繊維長３ｍｍ）を入れて、（極細繊維：その他の繊維：未延伸型バインダー繊維）４０：２０：４０の重量比で秤量すること以外は実施例１と同様にした。
得られたあぶらとり紙は、ソフト感および皮脂の除去性能に優れるだけでなく皮脂除去量が分り難いものであった。評価結果を表１に示す。
【００５５】
[実施例３]
実施例１において、目付けを２１ｇ／ｍ２とすること以外は実施例１と同様にした。評価結果を表１に示す。
得られたあぶらとり紙は、ソフト感および皮脂の除去性能に優れるだけでなく皮脂除去量が分り難いものであった。評価結果を表１に示す。
【００５６】
[比較例１]
実施例１において、目付けを５３ｇ／ｍ２とすること以外は実施例１と同様にした。評価結果を表１に示す。
得られたあぶらとり紙はソフト感に劣るものであった。
【００５７】
[比較例２]
実施例２で用いた、その他の繊維と未延伸型バインダー繊維とを（その他の繊維：未延伸型バインダー繊維）６０：４０の重量比で秤量すること以外は実施例２と同様にした。
得られた皮膚用あぶらとり紙は、ソフト感に劣り、また、皮脂除去量が分り難いものではなかった。
【００５８】
【表１】
2013118950.tif 000002
【産業上の利用可能性】
【００５９】
本発明によれば、ソフト感および皮脂の除去性能に優れるだけでなく皮脂除去量が分り難い、皮膚用などのあぶらとり紙が提供され、その工業的価値は極めて大である。